(57)【特許請求の範囲】
【請求項１】
包被基材（１０）の片面に、エマルジョン及びホットメルト系接着剤を除く樹脂からなる粘着層（１１）を積層一体化し、この粘着層（１１）を内側としてロール状に巻回した発臭性廃棄物の封止基材であって、粘着層（１１）を内側にして引き出し、外側から圧接することによって粘着層（１１）同士を貼着するようにして、発臭性廃棄物（２）を包被基材（１０）に包み込んで前記粘着層（１１）により封止するものであり、前記包被基材（１０）と粘着層（１１）とによりガスバリア性を有し、前記粘着層（１１）は、軟化点が７０℃以上で１２５度未満のポリウレタン樹脂からなることを特徴とする発臭性廃棄物の封止基材。
【請求項２】
発臭性廃棄物の封止基材の粘着層（１１）が形成された同士を貼り合わせて２０〜４０分放置した後のＴ形剥離試験の剥離力が、４．００Ｎ／２５ｍｍ以上である請求項１記載の発臭性廃棄物の封止基材。
【請求項３】
包被基材（１０）の５％モジュラスを５〜１００Ｎ／１５ｍｍに設定した請求項１又は２記載の発臭性廃棄物の封止基材。
【請求項４】
包被基材（１０）の破断強度を１５〜２００Ｎ／１５ｍｍに設定した請求項１乃至３のいずれかに記載の発臭性廃棄物の封止基材。
【請求項５】
粘着層（１１）を形成していない側の面が、離型剤処理を施していない未処理面である請求項１乃至４のいずれかに記載の発臭性廃棄物の封止基材。
【請求項６】
粘着層（１１）を内側としてロール状に巻回してなる発臭性廃棄物の封止基材であって、一対の封止基材（１）の粘着層（１１）を内側にして略Ｖ字形を形成するように引き出し、その外側からスポンジローラー（５）で圧接することによって粘着層（１１）同士を、粘着層（１１）によって接着性が付与されたフィルム面の全面で貼着するようにしている請求項１乃至５のいずれかに記載の発臭性廃棄物の封止基材。
【請求項７】
粘着層（１１）の軟化点が７０℃以上で９０度以下である請求項１乃至６のいずれかに記載の発臭性廃棄物の封止基材。
【請求項８】
請求項１乃至７のいずれかに記載の発臭性廃棄物の封止基材（１）を用い、発臭性廃棄物（２）を包被基材（１０）に包み込んで前記粘着層（１１）により封止したことを特徴とする発臭性廃棄物の封止方法。
【発明の詳細な説明】
【技術分野】
【０００１】  この発明は、使用済みおむつその他の発臭性廃棄物を封止するための基材及びその方法に関するものである。
【背景技術】
【０００２】  一般家庭や病院、介護福祉施設等において、乳児や身体障害者、要介護の高齢者のために使い捨ておむつが利用されており、その使用数は近年の要介護高齢者の数の著しい増加に伴い増加している。【０００３】  通常使用済みおむつはスーパーの袋などのプラスチックバッグ等に入れて口を結び、ゴミ収集日までゴミ袋あるいはゴミ箱等に貯められる。従って、保管された使用済みおむつからゴミ収集日まで悪臭が発生することがあり不快である。【０００４】  そのため一連の連続した袋内に使用済みおむつを入れ、一つ入れる度に袋を捻ることにより、個々のおむつを外部から隔離しようとするものが提案されている（例えば、特許文献１）。【０００５】  しかし、使用済みおむつを入れた袋を捻っただけでは、袋外部へ臭気が漏れ出す恐れがあり、またゴミ収集用のゴミ袋に移し変えるときに袋の捻れが解けて臭いが漏れ出したりするといった問題があった。このような問題は使用済みおむつに限らずペットの糞や生ゴミなどをゴミ収集日まで保管するとき、またその他の様々な発臭性廃棄物を一定期間保管する際にも起こりうる共通の問題である。
【特許文献１】特開２０００−２４７４０１号公報
【発明の開示】
【０００６】  そこで、この発明は使用済みおむつやペットの糞、生ゴミその他の発臭性廃棄物を廃棄するまでの一定期間不快な臭いが殆ど漂いだすことなく保管しておくことができる発臭性廃棄物の封止基材及びその封止方法を提供しようとするものである。
【０００７】  前記課題を解決するためこの発明では次のような技術的手段を講じている。
（１）この発明の発臭性廃棄物の封止基材は、包被基材と前記包被基材に形成された接着層とを具備すると共に、前記包被基材と接着層とによりガスバリア性を有し、発臭性廃棄物を包被基材に包み込んで前記接着層により封止するようにしたことを特徴とする。
【０００８】  前記包被基材として、プラスチック製フィルムやプラスチック製シート、紙、紙にプラスチック製フィルムをラミネートしたものや、紙に合成樹脂を含浸したものなどを用いることができる。
【０００９】  この発臭性廃棄物の封止基材は、使用済みおむつなどの発臭性廃棄物をゴミ収集日まで保管する際は包被基材に包み込み、前記包被基材に形成された接着層により封止するようにしたので、発臭性廃棄物の周囲を密封して外部に臭気が漏れないガスバリア状態とすることができる。
【００１０】  ここで包被基材の全面で接着するようにすると、一部に孔が開いてもその部分近傍の臭気だけしか漏れない。また包被基材と接着層とによるガスバリア性は、包被基材自体がガスバリア性を有するものとすることができ、接着層がガスバリア性を有するものとすることができ、包被基材と接着層との相乗作用によりガスバリア性を有するものとすることもできる。さらに前記接着層として、常温で少しべたついた手触りがする粘着層などを用いることができる。
【００１１】（２）また、この発明の発臭性廃棄物の封止基材は、包被基材と前記包被基材に形成された粘着層とを具備すると共に、前記包被基材と粘着層とによりガスバリア性を有し、発臭性廃棄物を包被基材に包み込んで前記粘着層により封止するようにしたことを特徴とする。
【００１２】  この発臭性廃棄物の封止基材は、使用済みおむつなどの発臭性廃棄物をゴミ収集日まで保管する際は包被基材に包み込み、前記包被基材に形成された粘着層により封止するようにしたので、発臭性廃棄物の周囲を密封して外部に臭気が漏れないガスバリア状態とすることができる。
【００１３】  ここで包被基材と粘着層とによるガスバリア性は、包被基材自体がガスバリア性を有するものとすることができ、粘着層がガスバリア性を有するものとすることができ、また包被基材と粘着層との相乗作用によりガスバリア性を有するものとすることもできる。
【００１４】（３）前記包被基材が離型剤層を具備することとしてもよい。
このように構成すると、前記発臭性廃棄物の封止基材をロール状に巻いたときやマット状に複数枚堆積させたときなどに、前記封止基材同士が過度に強固に粘着することを抑制して容易に剥離させることができる。
【００１５】（４）前記包被基材の破断強度を約１５〜２００Ｎ／１５ｍｍに設定したこととしてもよい。このような破断強度に設定すると、発臭性廃棄物を包み込んだ際に外力が加わっても破れにくい。
【００１６】（５）前記包被基材の５％モジュラスを約５〜１００Ｎ／１５ｍｍに設定したこととしてもよい。このような５％モジュラスに設定すると、封止基材の腰が強すぎることがなく封止基材同士が柔軟に粘着しやすいのでより効果的に発臭性廃棄物を封止することができる。
【００１７】（６）前記包被基材と前記接着層又は粘着層との少なくともいずれかに消臭剤又は／及び脱臭剤又は／及び防臭剤又は／及び香料又は／及び抗菌剤を付与したこととしてもよい。このように構成すると、防臭効果や消臭効果をより高めることができ、抗菌効果を与えることができる。前記消臭剤や脱臭剤、防臭剤や香料、抗菌剤は、練り込んだりコーティングしたりすることにより付与することができる。
【００１８】（７）前記接着層又は粘着層がポリウレタン樹脂からなり、その軟化点が７０℃以上で１２５℃未満としてもよい。
【００１９】  このように構成すると、前記のような構成の粘着層は離型剤処理がされていない面に対する接着力が強すぎず弱すぎず丁度よい程度であるので、ロール状に巻回した場合にその粘着層が離型処理をしていない面に対して過度に接着することがなく、あまり力を入れ過ぎないでもロールから円滑に巻き出すことができる。つまり、粘着層の逆面に対する離型剤処理を必要としない。また、粘着層自体の常温時のベタツキが少なく、扱う際に手などにベタベタとまとわりつき難い。
【００２０】  ここで、あまり常温時のベタツキを軽減させ過ぎる（軟化点の範囲の上限を上げ過ぎる）と粘着層同士の接着力が喪失してくる不具合が生じる。すなわち、粘着層の軟化点を７０℃以上で１２５℃未満に設定することにより、前記のような粘着層の離型剤処理がされていない面に対する接着力が丁度よくまた常温時のベタツキ性が少ないという利点を有するのであるが、この利点と共に粘着層同士の接着力（耐剥離力）が十分であるという利点（封止時の密着強度に優れ使用時に発臭物が発酵したり上から抑えられられたとしても臭気が極めて漏れにくい）をも好適に両立させることができる。
【００２１】  なお前記ポリウレタン樹脂として、ポリエステル系のものとすることやポリエーテル系のものを用いることができる。
【００２２】（８）この発明の発臭性廃棄物の封止方法は、前記発臭性廃棄物の封止基材を用い、発臭性廃棄物を包被基材に包み込んで前記接着層又は粘着層により封止するようにしたことを特徴とする。
【００２３】  この発臭性廃棄物の封止方法は、使用済みおむつなどの発臭性廃棄物をゴミ収集日まで保管する際は包被基材に包み込み、前記包被基材に形成された接着層又は粘着層により封止するようにしたので、発臭性廃棄物の周囲を密封して外部に臭気が漏れないガスバリア状態とすることができる。
【図面の簡単な説明】
【００２４】［図１］この発明の実施形態１の発臭性廃棄物の封止基材により発臭性廃棄物を封止する状態を示す斜視図。
［図２］図１の発臭性廃棄物の封止基材の断面図。
［図３］図２の発臭性廃棄物の封止基材の他の実施形態を説明する断面図。
［図４］図１の発臭性廃棄物の封止基材をロール状の封止基材として使用する状態を示す斜視図。
［図５］図１の発臭性廃棄物の封止基材の他の使用形態を示す斜視図。
［図６］この発明の実施形態２の発臭性廃棄物の封止基材の斜視図。
［図７］この発明の実施形態３の発臭性廃棄物の封止基材の側面図。
［図８］熱機械分析装置を説明する図。
［図９］熱機械分析装置の針入モードを説明する図。
【発明を実施するための最良の形態】
【００２５】  以下、この発明の実施の形態を図面を参照して説明する。
（実施形態１）
図１乃至４に示すように、この実施形態の発臭性廃棄物の封止基材１は、包被基材１０を透明性を有する未延伸ポリプロピレン製フィルムにより形成し、その片面にゴム系の粘着層（接着層）１１を積層一体化している。前記粘着層（接着層）１１は前記包被基材１０の片面全部を覆うように形成したが、一回に使用する大きさの前記封止基材１の周辺箇所のみに粘着層１１を形成してもよい。【００２６】  包被基材１０の材質は前記未延伸ポリプロピレンの他に、低密度ポリエチレン、高密度ポリエチレン、未延伸ポリプロピレン、延伸ポリプロピレン、延伸ナイロン、ポリエステル、普通セロハン、防湿セロハン、塩化ビニリデン、塩化ビニリデンコートセロハン、塩化ビニリデンコート延伸ポリプロピレン、ビニロン、エチレンビニルアルコール共重合体、延伸ビニロンとすることもできる。ここで、低密度ポリエチレン、未延伸ポリプロピレンを用いると、価格を安価とすることができ、使用時の貼付作業性がよく、最終的に焼却処理を行う際にも有毒燃焼ガス等を発生しないなどの点で好ましい。【００２７】  また前記包被基材１０の厚さは４０μｍに設定したが、約１２μｍ〜１ｍｍのフィルムや約１ｍｍ以上のシートにより好適に実施することができた。前記粘着層１１は厚み約１０μｍのゴム系のものとしたが、アクリル系の粘着剤とすることもできる。【００２８】  図２に示すように前記包被基材１０は一層構造としたが、図３に示すように多層構造としてもよい。また図３に示すように、前記包被基材１０の他面に離型剤層１２を形成すると、前記封止基材１同士の剥離を容易に行うことができる。前記離型剤層１２の材質は、例えばシリコーン系のものや非シリコーン系のもので構成することができる。【００２９】  前記包皮基材１０は３２Ｎ／１５ｍｍの破断強度を有するように設定しており、発臭性廃棄物を包み込んだ際に外力が加わっても破れにくく、万一穴が開いたとしても粘着層１１が互いに貼着しているためその穴が広がりにくく使用済みおむつ２が外気に露出することを防止することができる。前記包皮基材１０の破断強度は、前記の特性を好適に付与するために約１５〜２００Ｎ／１５ｍｍに設定することが好ましい。また前記包皮基材１０の５％モジュラスは１６Ｎ／１５ｍｍに設定したが、これを約５〜１００Ｎ／１５ｍｍに設定すると、封止基材１の腰が強すぎることがなく封止基材同士が柔軟に粘着しやすいのでより効果的に発臭性廃棄物を封止することができた。【００３０】  なお、包被基材１０か粘着層１１の少なくともいずれかに消臭剤又は／及び脱臭剤又は／及び防臭剤又は／及び香料又は／及び抗菌剤を練りこんでおくと、防臭効果や消臭効果をより高めることができ、抗菌効果を与えることができる。【００３１】  次に、この実施形態の発臭性廃棄物の封止基材の使用状態を説明する。【００３２】  図４に示すように、前記封止基材１は粘着層１１を内側としてロール状に巻いて、開口引き出し部３０を有する外箱３ａに収容している。前記外箱３ａは両端面を内側に折り込むことにより、前記封止基材１を引き出す際に外箱３ａから飛び出してしまうことを防いでいる。そして使用者はロール状の封止基材１を必要長さ引き出し、前記外箱３ａの外辺に設けた���コ歯４で切り取る。【００３３】  なお、封止基材１自体に予めミシン目などをつけて簡単に手で切り取れるようにしたりしておいてもよい。また、前記封止基材１はロール状に巻きつける際粘着層１１を内側にしたが、外側にしてもよい。この場合、前記外箱３ａの内面に剥離紙を貼付するかあるいは剥離剤を塗布しておくと、内部に収納する封止基材１の粘着層１１が外箱３ａの内面に固着することを防止することができる。【００３４】  そして図１に示すように、前記封止基材１の前記粘着層１１上に使用済みおむつ２を置いて包み込んで前記粘着層１１により封止する。すると、前記使用済みおむつ２の周囲がガスバリア状態となり、前記使用済みおむつ２の臭気は殆ど漂い出すことがない。【００３５】  なお図５に示すように、前記封止基材１を切り取って前記粘着層１１上の真ん中あたりに使用済みおむつ２を置き、更にもう一枚前記封止基材１を切り取って粘着層１１を下にして前記使用後おむつ２に被せて包み込んでもよい。【００３６】  このように前記ロール状の封止基材１の使用方法は非常に簡単であり形状もコンパクトであり、一般家庭等で使用するときに特に都合がよい。【００３７】（実施形態２）
この実施形態の発臭性廃棄物の封止基材１は前記実施形態１と同様の構造を有し、図６に示すように予め適当な大きさに切断し、ある程度の厚さになるようマット状に複数枚積層し、これを蓋を有する外箱３ｂ内に収容している。【００３８】  使用者は先ず積層している封止基材１を一枚剥がし、前記封止基材１の前記粘着層１１上に使用済みおむつ２を置いて包み込んで前記粘着層１１により封止する。すると、前記使用済みおむつ２の周囲がガスバリア状態となり、前記使用済みおむつ２の臭気は殆ど漂い出すことがない。【００３９】  封止基材１は蓋を有する外箱３ｂ内に収容しているので、前記粘着層１１は埃などから保護され、また使用者は使用する封止基材１を取り出した後には前記外箱３ｂの蓋を閉じてその上で作業することもできる。ここで、前記外箱３ｂの内側に剥離紙を貼付するか剥離剤を塗布しておくと、内部に収納する封止基材１をカバーフィルム等で覆わなくても前記粘着層１１が前記外箱３ｂの内側に固着することを防止することができ使い勝手がよい。【００４０】（実施形態３）
この実施形態の発臭性廃棄物の封止基材１は前記実施形態１と同様の構造を有し、図７に示すようにロール状に巻回した一対の封止基材１の粘着層１１を内側にして略Ｖ字形を形成するように引き出し、その外側からスポンジローラー５で圧接することによって前記粘着層１１同士を貼着するようにしている。前記スポンジローラー５は、公知のモーター（図示せず）により回転駆動する。【００４１】  使用者は、使用済みおむつ２等をＶ字形に配設した一対の前記封止基材１の内側に供給して前記スポンジローラー５を回転させる。すると使用済みおむつ２等は前記スポンジローラー５によって圧縮されながら前記一対の封止基材１は互いに固着し、前記使用済みおむつ２は前記封止基材１によって封止され、前記使用済みおむつ２の周囲はガスバリア状態となり臭気が殆ど漂いだすことがない。【００４２】  このように前記封止基材１は前記スポンジローラー５によって圧接して貼着するため短時間で多くの数を処理することができ、病院や介護福祉施設などの業務用として使用するときに特に都合がよい。
【実施例１】
【００４３】  以下のようにして、悪臭の臭気洩れに関する評価試験を行った。【００４４】  悪臭源として２．５％アンモニア水溶液を１ｍＬ含ませたウエスを用い、これを発臭性廃棄物の封止基材により封止し、これをポリエチレン製袋に入れて密閉した。前記ポリエチレン製袋は手で封を閉められる一般的なものを使用した。【００４５】  このようにしてアンモニア水溶液を含浸させたウエスを封止基材により封止して密閉した直後のポリエチレン製袋内のアンモニアガス濃度を測定した。そして、その後前記ポリエチレン製袋を常温で放置し、１日後、２日後、４日後のポリエチレン製袋内のアンモニアガス濃度を測定した。【００４６】  アンモニアガス濃度の測定には株式会社ガステック製のガステック探知器を使用し、検知管として光明理化学工業株式会社製の北川式ガス検知管を使用した。ここで使用した封止基材は次の通りである。【００４７】（１）未延伸ポリプロピレン（ＣＰＰ）製フィルムからなる包被基材（厚さ４０μｍ）の片面にゴム系粘着層（厚さ１０μｍ）を積層一体化した封止基材。【００４８】（２）ポリエチレン（ＰＥ）製フィルムからなる包被基材（厚さ５５μｍ）の片面にゴム系粘着層（厚さ１０μｍ）を積層一体化した封止基材。【００４９】（３）ポリエステル（ＰＥＴ）製フィルムからなる包被基材（厚さ２５μｍ）の片面にゴム系粘着層（厚さ１０μｍ）を積層一体化した封止基材。【００５０】  ２．５％アンモニア水溶液を１ｍＬ含ませたウエスをそのままポリエチレン製袋に入れた時のポリエチレン製袋中のアンモニアガス濃度の値をブランク値とした。評価試験の結果を、表１に示す。【００５１】
0004195912.tif 000002
【００５２】  表１に示すように、密閉直後はブランク値ではアンモニアガス濃度が２６０ｐｐｍ以上であるのに対し、上記発臭性廃棄物の封止基材（１）（２）（３）はいずれも０ｐｐｍであった。１日後はブランク値ではアンモニアガス濃度が６０ｐｐｍであるのに対し、上記封止基材（１）（２）（３）はそれぞれ０〜２ｐｐｍ、１〜２ｐｐｍ、０〜１ｐｐｍであった。２日後はブランク値ではアンモニアガス濃度が４０ｐｐｍであるのに対し、上記封止基材（１）（２）（３）はそれぞれ１〜４ｐｐｍ、２〜４ｐｐｍ、０〜２ｐｐｍであった。４日後はブランク値ではアンモニアガス濃度が１０ｐｐｍ以下であるのに対し、上記封止基材（１）（２）（３）はそれぞれ２〜４ｐｐｍ、４〜６ｐｐｍ、１〜３ｐｐｍであった。【００５３】  すなわち、実施例の発臭性廃棄物の封止基材（１）（２）（３）はアンモニアガスを含んだウエスを好適に封止することができ、その臭気が殆ど漂いだすことがないようにすることができた。
【実施例２】
【００５４】  粘着層が形成された面同士を貼り合わせた際の相互間の接着力を評価するため、次の試験フィルム１〜５によりＴ型剥離試験を行った。内容を表２に示す。【００５５】
0004195912.tif 000003
【００５６】（１）試験フィルム１（表中丸印を付けて示す、以下同様）
未延伸ポリプロピレン（ＣＰＰ）製フィルムからなる包被基材（厚さ４０μｍ）の片面にポリエステル系ポリウレタン樹脂（三洋化成社製、商品名サンプレンＩＢ−１２９）からなる粘着層（厚さ５μｍ）を積層一体化した封止基材。前記粘着層の軟化点は８０℃（メーカー公表値）である。【００５７】  ここで、前記粘着層の「軟化点」を、ティー・エー・インスツルメンツ社製の熱機械分析装置（型名ＴＭＡ２９４０）を用いて測定した（ＪＩＳ−Ｋ７１９６準拠）。前記ＴＭＡは、試料の温度変化に伴う形状変化を非振動的な荷重下で測定する熱分析法によるものである。図８に示すように、荷重発生部５１からプローブ５２を介して試料５３に荷重を与えながら、加熱炉５４にて試料温度を変化させる。温度変化に対応して試料５３の軟化が生じると、変形に伴う変位量がプローブ５２の位置変化量として位置検出部５５で計測される。ＴＭＡには荷重のかけ方とプローブの形状により幾つかのモードがあるが、針入モードにより測定した。図９に示すように、前記針入モード（針進入法、昇温温度５℃／ｍｉｎ）は、膨張・圧縮モード用のプローブ５２（直径２．９ｍｍで円柱状）の先端に針状の細い突起５６を設け、局部的に荷重を加え、試料５３の軟化点を測定する手法である。具体的には、圧力が０．１Ｎ、プローブの針状の細い突起５６の直径が０．８９ｍｍで測定した。すると、軟化点の実測値は８０．５℃であった。【００５８】（２）試験フィルム２
未延伸ポリプロピレン（ＣＰＰ）製フィルムからなる包被基材（厚さ４０μｍ）の片面にポリエステル系ポリウレタン樹脂（三洋化成社製、商品名サンプレンＩＢ−４２２）からなる粘着層（厚さ５μｍ）を積層一体化した封止基材。前記粘着層の軟化点は９０℃（メーカー公表値）である。前記（１）のようにして測定した軟化点の実測値は７５℃であった。【００５９】（３）試験フィルム３
未延伸ポリプロピレン（ＣＰＰ）製フィルムからなる包被基材（厚さ４０μｍ）の片面にポリエーテル系ポリウレタン樹脂（三洋化成社製、商品名サンプレンＩＢ−３００）からなる粘着層（厚さ５μｍ）を積層一体化した封止基材。前記粘着層の軟化点は９０℃（メーカー公表値）である。前記（１）のようにして測定した軟化点の実測値は９０℃であった。【００６０】（４）試験フィルム４
未延伸ポリプロピレン（ＣＰＰ）製フィルムからなる包被基材（厚さ４０μｍ）の片面にポリエーテル系ポリウレタン樹脂（三洋化成社製、商品名サンプレンＩＢ−４６５）からなる粘着層（厚さ５μｍ）を積層一体化した封止基材。前記粘着層の軟化点は１２０℃（メーカー公表値）である。前記（１）のようにして測定した軟化点の実測値は１２５℃であった。【００６１】（５）試験フィルム５
未延伸ポリプロピレン（ＣＰＰ）製フィルムからなる包被基材（厚さ４０μｍ）の片面に合成ゴム系樹脂（ノーテープ工業社製、商品名Ｇ−５３１２）からなる粘着層（厚さ５μｍ）を積層一体化した封止基材。【００６２】  そして、Ｔ型剥離試験を次の方法で行った。【００６３】  試験フィルム１〜５を、幅２５ｍｍ×長さ２００ｍｍのサイズにカットした。カットした２枚の試験フィルムについて、その粘着層が形成された面同士を対向させて積層し、上から２ｋｇのゴムローラーで３００ｍｍ／ｍｉｎ．の速度で１往復して貼り合わせた。すると、試験フィルム４（ポリウレタン樹脂からなる粘着層の軟化点は１２０℃〔実測値１２５℃〕）はどちらかと言えば貼着しにくい傾向がみられた。そして２０〜４０分放置した後、貼り合わせた試験フィルム１，２，３、５のそれぞれを引っ張り試験機（島津製作所社製、商品名オートグラフ  ＡＧＳ−Ｇ）のつかみ具に固定し、剥離速度３００ｍｍ／ｎｉｎ．で剥離した。その時の剥離力の数値を測定した。試験結果を表３に示す。【００６４】
0004195912.tif 000004
【００６５】  表３に示すように、試験フィルム１（ポリウレタン樹脂からなる粘着層の軟化点は８０℃〔実測値８０．５℃〕）の耐剥離力（接着力）は４．００Ｎ／２５ｍｍ、試験フィルム２（前記粘着層の軟化点は９０℃〔実測値７５℃〕）の耐剥離力（接着力）は６．００Ｎ／２５ｍｍ、試験フィルム３（前記粘着層の軟化点は９０℃〔実測値９０℃〕）の耐剥離力（接着力）は５．００Ｎ／２５ｍｍ、試験フィルム５（合成ゴム系樹脂からなる粘着層）の耐剥離力（接着力）は５．００Ｎ／２５ｍｍであった。この試験フィルム１，２，３、５の耐剥離力（接着力）は十分なものであった。【００６６】  前記試験フィルムは、Ｔ型剥離試験に示されるように接着面同士の接着力が強いので、封止時の密着強度に優れ、実使用時に発臭物が発酵したり上から抑えられられたり一部に孔が空いてしまったとしても、粘着層によって接着性が付与されたフィルム面の全面で接着しているので臭気が極めて漏れにくいという利点がある。また、フィルム面の全面で接着しているので孔が開いた場合にはその部分近傍の臭気だけしか漏れないという利点がある。
【実施例３】
【００６７】  上記表２に示す試験フィルム１〜５（粘着層を形成していない側の面は、離型剤処理等を施していない未処理面である）により、粘着層を形成した側の面の未処理面に対する粘着力の試験を次の方法で行った。【００６８】  試験フィルムの未処理面を上側に向けて両面テープでＳＵＳ板に貼り付けて被着体として準備した。幅２５ｍｍ×長さ２００ｍｍにカットした試験フィルム１〜５について、粘着層が形成された側の面を前記被着体に積層し、２ｋｇのゴムローラーで３００ｍｍ／ｍｉｎ．の速度で１往復して貼り合せた。すると、試験フィルム４（ポリウレタン樹脂からなる粘着層の軟化点は１２０℃〔実測値１２５℃〕）はどちらかと言えば貼着しにくい傾向がみられた。２０〜４０分放置した後、試験フィルム１，２，３，５のそれぞれを引っ張り試験機（島津製作所社製、商品名オートグラフ  ＡＧＳ−Ｇ）のつかみ具にとめた。そして、剥離速度３００ｍｍ／ｎｉｎ．で剥離した。その時の剥離力の数値を測定した。試験結果を表３に示す。【００６９】  上記表３に示すように、試験フィルム１（ポリウレタン樹脂からなる粘着層の軟化点は８０℃〔実測値８０．５℃〕）の対未処理面の接着力は０．５０Ｎ／２５ｍｍ、試験フィルム２（前記粘着層の軟化点は９０℃〔実測値７５℃〕）の対未処理面の接着力は０．５０Ｎ／２５ｍｍ、試験フィルム３（前記粘着層の軟化点は９０℃〔実測値９０℃〕）の対未処理面の接着力は０．５０Ｎ／２５ｍｍ、試験フィルム４（前記粘着層の軟化点は１２０℃〔実測値１２５℃〕）の対未処理面の接着力は０．００Ｎ／２５ｍｍ、試験フィルム５の対未処理面の接着力は５．００Ｎ／２５ｍｍであった。試験フィルム１，２，３の対未処理面の接着力は丁度よい程度のものであった。なお試験フィルム５（合成ゴム系樹脂からなる粘着層）の対未処理面の接着力は、少し強すぎるように感じるものであった。【００７０】  すなわち、ポリウレタン樹脂からなる粘着層の軟化点が８０℃〔実測値８０．５℃〕（試験フィルム１）、９０℃〔実測値７５℃〕（試験フィルム２）、９０℃〔実測値９０℃〕（試験フィルム３）の対未処理面の接着力は丁度よい程度のものであったが、前記粘着層の軟化点が１２０℃〔実測値１２５℃〕（試験フィルム４）の場合は未処理面に対して貼着しにくい傾向がみられた。この試験結果に示されるように、ポリウレタン樹脂からなる粘着層の軟化点が、対未処理面の接着力は丁度よい程度の試験フィルム２の実測値７５℃よりも少し低い７０℃以上であって、未処理面に対して貼着しにくい傾向がみられる試験フィルム４の実測値１２５℃未満の場合には適正な未処理面接着力を得ることができるものである。【００７１】  前記のように粘着層の軟化点が７０℃以上で１２５℃未満の場合には適正な未処理面接着力を得ることができるので、ロール状に巻回した場合にその粘着面は離型処理等をしていない面に対して過度に接着することがなく、あまり力を入れ過ぎないでもロールから円滑に巻き出すことができるという利点がある。また粘着面自体の常温時のベタツキが少ないので、扱う際に手などにベタベタとまとわりつき難いという利点がある。【００７２】  なお、試験フィルム５（合成ゴム系樹脂からなる粘着層��は対未処理面に対する粘着力が強い傾向があるのできるだけ離型処理を行うことが好ましく、その分製造の手間やコストがかかる。またゴム系やアクリル系の粘着層は常温で手触りがベタベタした感じがするきらいがあり、ロール状に巻いてある場合に引き出す際に重い感じがすると共に引き剥がす音がうるさいきらいもある。このためゴム系やアクリル系の粘着層を用いる場合、ロール状に巻き取る態様では裏面側に離型処理を施しておくことが好ましい。
【実施例４】
【００７３】  上記表２に示す試験フィルム１〜３、５により、臭気試験を行った。この臭気試験では、次の（６）ブランクと（７）相当品（チャック付きポリ袋）とについても併せて測定を行った。【００７４】（６）ブランク
チャック付きポリ袋（中国製、コメリ社輸入販売、厚み４０μｍ）を、アンモニア液を用いた臭気試験のための封止袋として使用した。【００７５】（７）相当品（チャック付きポリ袋）
チャック付きポリ袋（中国製、コメリ社輸入販売、厚み４０μｍ）を、上記各試験フィルムとの比較の対象とした。すなわち、このチャック付きポリ袋も前記ブランクのチャック付きポリ袋（６）に収容し、各試験フィルム１〜３、５との比較試験を行った。具体的には、次の通りである。【００７６】  ２．５％アンモニア水溶液１ｍｌをウエスに含ませ、前記ウエスを各試験フィルム及びチャック付きポリ袋（上記（７））で包皮して臭いが洩れないように密閉し、これをチャック付きポリ袋（６）に収容して封をした。このとき、チャック付きポリ袋（６）には極力空気を入れないようにした。そして、前記試験フィルムからチャック付きポリ袋（６）との相互間に漏洩したアンモニアガス濃度の測定を行った。また、２．５％アンモニア水溶液１ｍｌをウエスに含ませ、前記ウエスをそのままチャック付きポリ袋（６）中に直接入れたものをブランクとした。【００７７】  常温で１日後，４日後にガス探知器（ガステック社製、ガステック検知器）でアンモニアガス濃度（アンモニアガスの漏れ）を測定した。アンモニアガス濃度の測定用の検知管もガステック社製のものを用いた。試験結果を表３に示す。【００７８】  上記表３から分かるように、試験フィルム１（上記（１））は最初は０ｐｐｍ、１日後は２〜５ｐｐｍ、４日後は１０〜１５ｐｐｍであった。試験フィルム２（上記（２））は最初は０ｐｐｍ、１日後は２〜５ｐｐｍ、４日後は１０ｐｐｍであった。試験フィルム３（上記（３））は最初は０ｐｐｍ、１日後は２〜５ｐｐｍ、４日後は１０ｐｐｍであった。試験フィルム５（上記（５））は最初は０ｐｐｍ、１日後は２〜５ｐｐｍ、４日後は１０〜１５ｐｐｍであった。これに対し、比較対照のチャック付きポリ袋（上記（７））は最初は０ｐｐｍ、１日後は３０ｐｐｍ、４日後は３０〜６０ｐｐｍであった。なお、ブランク（上記（６））は最初は＞５００ｐｐｍ、１日後は１００ｐｐｍ、４日後は３０〜５０ｐｐｍあった。【００７９】  すなわち、ポリウレタン樹脂からなる粘着層の軟化点が８０℃（試験フィルム１）、９０℃（試験フィルム２）、９０℃（試験フィルム３）や合成ゴム系樹脂からなる粘着層を有するもの（試験フィルム５）は、比較対照のチャック付きポリ袋（上記（７））よりもアンモニアガスが洩れが少なく、したがって臭気の漏洩が少ないという利点が認められた。【００８０】  この発明は上述のような構成であり、次の効果を有する。【００８１】  この発臭性廃棄物の封止基材及び発臭性廃棄物の封止方法によると、発臭性廃棄物の周囲を密封して外部に臭気が漏れないガスバリア状態とすることができ臭いが殆ど漂いだすことがないので、使用済みおむつやペットの糞、生ゴミその他の発臭性廃棄物を廃棄するまでの一定期間不快な臭いが殆ど漂いだすことなく保管しておくことができる。
産業上の利用の可能性【００８２】  この発臭性廃棄物の封止基材は使用済みおむつ以外にも、ペットの糞や生ゴミその他の様々な発臭性廃棄物を封止することに適用することができる。
【図１】
0004195912.tif 000005
【図２】
0004195912.tif 000006
【図３】
0004195912.tif 000007
【図４】
0004195912.tif 000008
【図５】
0004195912.tif 000009
【図６】
0004195912.tif 000010
【図７】
0004195912.tif 000011
【図８】
0004195912.tif 000012
【図９】
0004195912.tif 000013